(57)【特許請求の範囲】
【請求項１】
正極と負極と非水電解質を備えたリチウム二次電池であって、
前記正極は、α−ＮａＦｅＯ２構造を有するリチウム遷移金属複合酸化物を含む正極活物質を有し、
前記リチウム遷移金属複合酸化物は、リチウム（Ｌｉ）と遷移金属（Ｍｅ）のモル比Ｌｉ／ＭｅがＬｉ／Ｍｅ＞１であり、
前記遷移金属がＣｏ、Ｎｉ及びＭｎを含み、
前記遷移金属中のＭｎのモル比Ｍｎ／ＭｅがＭｎ／Ｍｅ＞０．５であり、
前記負極は、黒鉛を主たる活物質とし、非晶質炭素と、Ｓｉを構成元素に含む物質と、からなる負極活物質を有する合剤層を有し、
前記Ｓｉを構成元素に含む物質のＳｉ量の前記負極活物質中の質量比率が０．６〜１．９％であり、
前記負極の合剤層の密度が１．３９〜１．５４ｇ／ｃｃであり、
初回充電後の前記正極と前記負極との容量バランスが正極制限とならないことを特徴とするリチウム二次電池。
【発明の詳細な説明】
【技術分野】
【０００１】
本発明は、リチウム遷移金属複合酸化物を含む正極活物質を有するリチウム二次電池に関する。
【背景技術】
【０００２】
従来、リチウム二次電池には、正極活物質として、α−ＮａＦｅＯ２型結晶構造を有する「ＬｉＭｅＯ２型」活物質（Ｍｅは遷移金属）が検討され、ＬｉＣｏＯ２が広く実用化されていた。ＬｉＣｏＯ２を正極活物質として用いたリチウム二次電池は、放電容量が１２０〜１３０ｍＡｈ／ｇ程度であった。
【０００３】
充放電サイクル性能の点でも優れる「ＬｉＭｅＯ２型」活物質が種々提案され、一部実用化されている。例えば、ＬｉＮｉ１／２Ｍｎ１／２Ｏ２やＬｉＣｏ１／３Ｎｉ１／３Ｍｎ１／３Ｏ２は、１５０〜１８０ｍＡｈ／ｇの放電容量を有する。
【０００４】
前記Ｍｅとして、地球資源として豊富なＭｎを用いることが望まれていた。しかし、Ｍｅに対するＭｎのモル比Ｍｎ／Ｍｅが０．５を超える「ＬｉＭｅＯ２型」活物質は、充電に伴いα−ＮａＦｅＯ２型からスピネル型へと構造変化が起こり、結晶構造が維持できず、充放電サイクル性能が著しく劣るという問題があった。
そこで、近年、上記のような「ＬｉＭｅＯ２型」活物質に対し、遷移金属（Ｍｅ）に対するマンガン（Ｍｎ）のモル比Ｍｎ／Ｍｅが０．５を超え、充電をしてもα−ＮａＦｅＯ２構造を維持できる活物質が提案された。
【０００５】
特許文献１には、ＭｅとしてＮｉ，Ｃｏ及びＭｎを含み、Ｍｅに対するＭｎのモル比Ｍｎ／Ｍｅが０．６２〜０．７２であるリチウム遷移金属複合酸化物を正極活物質に用いたリチウム二次電池であって、製造工程中に行う初期充放電における充電を４．５〜４．６Ｖ（ｖｓ．Ｌｉ／Ｌｉ＋）で行い、使用時における充電時の正極の最大到達電位を４．４Ｖ（ｖｓ．Ｌｉ／Ｌｉ＋）以下や４．３Ｖ（ｖｓ．Ｌｉ／Ｌｉ＋）以下とする電池について、２００ｍＡｈ／ｇ以上の放電容量が得られることが記載されている。特許文献２にも、同様の正極活物質について、初期充放電の充電を４．６Ｖ（ｖｓ．Ｌｉ／Ｌｉ＋）で行い、その後の充放電を４．３Ｖ（ｖｓ．Ｌｉ／Ｌｉ＋）充電で行い、同様の高放電容量を得ることが記載されている。
【０００６】
このように、従来の「ＬｉＭｅＯ２型」正極活物質の場合とは異なり、ＭｅとしてＮｉ，Ｃｏ及びＭｎを含み、Ｍｅに対するＭｎのモル比Ｍｎ／Ｍｅが０．５を超える正極活物質では、初回に、使用時の充電電位より高い４．５Ｖ以上の電位に至るまで充電（以下、「初回充電」という。）を行うことにより、高い放電容量が得られるという特徴がある。
【０００７】
なお、この材料は、遷移金属（Ｍｅ）の比率に対するリチウム（Ｌｉ）の組成比率Ｌｉ／Ｍｅが１より大きく、例えばＬｉ／Ｍｅが１．２５〜１．６であるように原料を混合して合成されることから、「リチウム過剰型」活物質ということができ、合成後の組成は理想的にＬｉ１＋αＭｅ１−αＯ２（α＞０）と表記できる。ここで、遷移金属（Ｍｅ）の比率に対するリチウム（Ｌｉ）の組成比率Ｌｉ／Ｍｅをβとすると、β＝（１＋α）／（１−α）であるから、例えば、Ｌｉ／Ｍｅが１．５のとき、α＝０．２である。
【０００８】
一方、「リチウム過剰型」活物質を用いる正極に組み合わせる負極に関して、特許文献３には、いわゆる層状型、スピネル型、又はオリビン型の第１リチウム複合酸化物と、Ｌｉ1+a（ＭｎbＣｏcＮｉ1-b-c）1-aＯ2（ａは０＜ａ≦０．２５、ｂは０．５≦ｂ＜０．７、ｃは０≦ｃ＜１−ｂである。）で表されるリチウム過剰型の第２リチウム複合酸化物を含む正極活物質を用いたリチウムイオン二次電池における負極について、易黒鉛化性炭素、難黒鉛化成炭素、黒鉛などの炭素材料や、金属元素又は半金属元素を構成元素として含む材料を活物質とすることが記載されている。また、酸化ケイ素や低結晶性の炭素材料などの不可逆容量の大きな材料が、充放電を繰り返しても高い電池容量が安定して得られることが記載されている（段落０１０４）。
【０００９】
特許文献４には、Ｌｉ１＋ｘ（ＭｎαＣｏβＮｉγ）１−ｘＯ２・ａＬｉ４／３Ｍｎ２／3Ｏ２（０＜ａ＜１、α＞０、β＞０、γ＞０、α+β+γ＝１、０≦ｘ＜１／３）で表される正極活物質と、Ｓｎ系物質やＳｉ系物質からなる負極活物質を組み合わせることにより、高容量でサイクル特性が良好なリチウム二次電池が得られることが記載されている。
【００１０】
特許文献５には、Ｌｉ１＋ｙ＋ａＮｉ（１−ｙ−ｚ＋ｂ）／２Ｍｎ（１−ｙ−ｚ−ｂ）／２Ｍ１ｚＯ２（Ｍ１はＴｉ、Ｃｒ、Ｆｅ、Ｃｏ、Ｃｕ、Ｚｎ、Ａｌ、Ｇｅ、Ｓｎ、ＭｇおよびＺｒよりなる群から選択される少なくとも１種の元素を表し、−０．１≦ｙ≦０．１、−０．０５≦ａ≦０．０５、０≦ｚ≦０．４、−０．１≦ｂ≦０．６および１−ｙ−ｚ−ｂ＞０である）、又は  Ｌｉ１＋ｃＭ２Ｏ２（ただし、−０．３≦ｃ≦０．３であり、かつ、Ｍ２は、少なくともＮｉ、ＭｎおよびＭｇを含む３種以上の元素群を表し、Ｍを構成する各元素中で、Ｎｉ、ＭｎおよびＭｇの割合（ｍｏｌ％）を、それぞれｄ、ｅおよびｆとしたときに、７０≦ｄ≦９７、０．５＜ｅ＜３０、０．５＜ｆ＜３０、−１０＜ｅ−ｆ＜１０および−８≦（ｅ−ｆ）／ｆ≦８である）で表されるＬｉ含有遷移金属酸化物を活物質として含有する正極と、ＳｉＯｘと黒鉛とを含み、ＳｉＯｘと黒鉛との合計１００質量％中のＳｉＯｘの比率が３〜２０質量％である負極材料を用いた負極とを組み合わせることにより、高容量であり、かつ、ＳｉＯｘの体積変化に伴う電池特性の低下を抑制したリチウム二次電池を得ることが記載されている。
【００１１】
特許文献６には、炭素材料からなる活物質と、０．０５質量％以上１質量％未満のＳｉもしくはＳｎ、またはこれらの元素を含む材料からなる添加剤とを含有する負極合剤層を有する負極と、ＬｉｘＭｎｙＮｉｚＣｏ１−ｙ−ｚＯ２（０≦ｘ≦１．１、０＜ｙ＜１．０、ｚ＜１．０である）などのリチウム含有複合酸化物を活物質として含む正極とを組み合わせて、充放電サイクル特性及び高温貯蔵性、及び過充電時の安全性に優れた非水電解質二次電池を得ることが記載されている。
【先行技術文献】
【特許文献】
【００１２】
【特許文献１】ＷＯ２０１２／０９１０１５
【特許文献２】ＷＯ２０１３／０８４９２３
【特許文献３】特開２０１２−１４２１５７号公報
【特許文献４】特開２００９−１５８４１５号公報
【特許文献５】特開２０１０−２１２２２８号公報
【特許文献６】特開２０１２−８４４２６号公報
【発明の開示】
【発明が解決しようとする課題】
【００１３】
従来技術では、「リチウム過剰型」の活物質を有する正極の場合、高容量を引き出すために、使用時の作動電位を超える電位に至るまで初回充電を行い、高容量を引き出している。ところが、初回充電時のみ、使用時の電位を超える深充電を行うことから、初回充電過程で正極活物質から引き抜かれるリチウム量は、使用時の充電過程で正極活物質から引き抜かれるリチウム量を超えることになる。従って、初回充電時に余剰に引き抜かれるリチウムを吸蔵するために、初回充電時にしか必要でない余剰の負極活物質が必要である。
【００１４】
初回に深充電を行う「リチウム過剰型」の正極活物質が有する高容量性に見合う高容量な負極活物質として、Ｓｉを構成元素に含む物質（以下、「Ｓｉ系物質」ともいう。）は、特許文献３、特許文献４に記載されているが、充放電に伴う体積変化が大きいことも知られている。したがって、特許文献３、４に記載される、Ｓｉ系物質の割合が高い負極活物質では、電池の高容量化と充放電サイクル性能の向上との両立は困難である。
【００１５】
一方、高容量化に適する負極活物質としては、Ｓｉを構成元素に含む物質と炭素質材料とを混合したものも知られており、特許文献５，６には、黒鉛を主体とし、Ｓｉ系物質を３〜２０質量％又は０．０５〜１質量％添加した負極活物質について記載されている。しかし、正極活物質として、Ｍｎ／Ｍｅが０．５を超え、初回に深充電を要するものは想定されていない。
【００１６】
すなわち、初回に深充電を要する「リチウム過剰型」の活物質を有する正極と組み合わせる負極の活物質について、容量性能、充放電サイクル性能の観点から十分な検討が行われていなかった。
【００１７】
本発明は、このような課題に鑑み、「リチウム過剰型」の活物質を有する正極を用いて、高容量で、充放電サイクル性能の改善された非水電解質二次電池を得ることを目的とする。
【課題を解決するための手段】
【００１８】
本発明者らは、上記目的を達成するために、「リチウム過剰型」の活物質を有する正極と組み合わせる負極の活物質について、種々検討したところ、黒鉛に非晶質炭素を加えた炭素質材料に、Ｓｉを構成元素に含む物質を少量混合し、合剤密度を最適化することにより、高容量で充放電サイクル性能の改善されたリチウム二次電池が得られることを見出した。
【００１９】
すなわち、本発明は、以下の構成を有する。
正極と負極と非水電解質を備えたリチウム二次電池であって、前記正極は、α-ＮａＦｅＯ２構造を有するリチウム遷移金属複合酸化物を含む正極活物質を有し、前記リチウム遷移金属複合酸化物は、リチウムと遷移金属（Ｍｅ）のモル比Ｌｉ／ＭｅがＬｉ／Ｍｅ＞１であり、前記遷移金属がＣｏ、Ｎｉ及びＭｎを含み、前記遷移金属中のＭｎのモル比Ｍｎ／ＭｅがＭｎ／Ｍｅ＞０．５であり、前記負極は、黒鉛を主たる活物質とし、非晶質炭素と、Ｓｉを構成元素に含む物質と、からなる負極活物質を有する合剤層を有し、前記Ｓｉを構成元素に含む物質のＳｉ量の前記負極活物質中の質量比率が０．６〜１．９％であり、前記負極の合剤層の密度が１．３９〜１．５４ｇ／ｃｃであり、初回充電後の前記正極と前記負極との容量バランスが正極制限とならないリチウム二次電池。
【発明の効果】
【００２０】
本発明によれば、高容量で充放電サイクル性能が顕著に向上したリチウム二次電池を提供することができる。
【図面の簡単な説明】
【００２１】
【図１】ＬｉＣｏＯ２正極と負極の組み合わせによる放電容量バランスの模式図
【図２】「リチウム過剰型」正極と負極の組み合わせによる放電容量バランスの模式図
【図３】本発明に係る非水電解質電池の外観図
【図４】本発明に係る非水電解質電池を集合してなる蓄電装置の概念図
【発明を実施するための形態】
【００２２】
本発明者らは、鋭意検討した結果、黒鉛と非晶質炭素とＳｉ系物質を混合し、前記Ｓｉ系物質中のＳｉの質量が負極活物質中で０．６〜１．９％であり、負極合剤の密度が１．３９〜１．５４ｇ／ｃｃである場合、「リチウム過剰型」活物質を含む正極を備えた電池の放電容量が大きくなるとともに、充放電サイクル性能が向上することを見出した。
【００２３】
図１及び図２は、電池の容量バランスの模式図である。正極と負極の容量バランスを負極制限として組み立てた電池について、充放電サイクルが進行したときの放電曲線を示している。
例えば、ＬｉＣｏＯ２を活物質とする正極と、黒鉛を活物質とする負極を用いた一般的なリチウム二次電池では、正極の効率が負極の効率に比べやや高いから、充放電サイクルが進行しても、負極制限の状態を維持できる。負極制限の状態では、ＬｉＣｏＯ２を活物質とする正極が低電位まで放電されないので、充放電サイクルによる劣化が抑制される。なお、Ｓｉ系物質は、黒鉛に比べて充放電効率が低い。したがって、黒鉛を活物質とする負極にＳｉ系物質を混合しても、充放電サイクルの進行に伴う容量低下が進行するだけであり、無益である。
しかしながら、「リチウム過剰型」の活物質を有する正極では、初回充電時にのみ深充電を行うことから、黒鉛を活物質とする負極と組み合わせると、初回充電後は電池の容量バランスが正極制限となる。正極制限の状態では、「リチウム過剰型」の活物質を有する正極が低電位まで放電されるので、充放電サイクルを重ねるにつれて正極活物質の劣化が促進され、充放電サイクル性能が低下する原因となる。
【００２４】
これに対して、Ｓｉ系物質は、黒鉛に比べて充放電効率が低い。したがって、黒鉛及びＳｉ系物質を含有する負極を「リチウム過剰型」の複合酸化物を用いた正極と組み合わせることで、正極制限の電池となることを避けることができるため、正極を低電位まで放電させることなく充放電サイクルを行うことができる。よって、Ｓｉ系物質が体積変化が大きいことに伴う充放電サイクル性能上の不利益を上回って、充放電サイクル性能が改善したと推察される。
【００２５】
非晶質炭素は、黒鉛と同様にリチウムイオンを電気化学的に吸蔵放出できるが、リチウムイオン電池の負極として用いた場合の平均作動電位が、黒鉛に比べて貴である。従って、黒鉛を活物質とする負極に非晶質炭素を混合すると、一般に容量性能が低下する。
しかし、正極に「リチウム過剰型」の活物質を用い、初回にのみ深充電を行う場合、上記したように、初回充電時に発生する正極不可逆容量を補うための負極活物質が必要となる。本発明によれば、黒鉛を主たる活物質とする負極に非晶質炭素及びＳｉ系物質を混合させることで、この不可逆容量分を吸収させると共に、作動電位を貴とする作用によって深充電時の負極へのリチウム電析が抑制される。これにより、優れた容量性能とサイクル性能を両立したリチウム二次電池が得られたものと推察される。
【００２６】
なお、Ｓｉ系物質の混合量が多すぎると、Ｓｉ系物質の体積変化が大きいため、充放電サイクルを重ねるにつれて負極の劣化が発生し、充放電サイクル性能が劣化するという、従来の技術常識から予測されるとおりの現象が起こる。
【００２７】
また、負極の合剤密度によっても、充放電サイクル性能は影響を受ける。合剤密度が大きすぎると、多孔度が小さくなるため、活物質と電解質との接触面積が小さくなり、Ｌｉイオンの放出・吸蔵が速やかに行われず、電池抵抗が上昇し、充放電サイクル性能が劣化する。また、合剤密度が小さすぎると、活物質の密着性が低下し、剥離しやすくなるので、やはり充放電サイクル性能が低下する。
【００２８】
（正極活物質）
本発明に係るリチウム二次電池におけるリチウム遷移金属複合酸化物の組成は、高い放電容量が得られる点から、リチウム（Ｌｉ）と遷移金属（Ｍｅ）のモル比Ｌｉ／ＭｅがＬｉ／Ｍｅ＞１であり、前記遷移金属がＣｏ、Ｎｉ及びＭｎを含み、モル比Ｍｎ／ＭｅがＭｎ／Ｍｅ＞０．５である。モル比Ｍｎ／Ｍｅは０．５５〜０．７５とすることが好ましい。
【００２９】
リチウム遷移金属複合酸化物は、リチウム二次電池の初期効率及び高率放電性能を向上させるために、遷移金属元素Ｍｅに対するＣｏのモル比Ｃｏ／Ｍｅを０．０５〜０．４０とすることが好ましく、０．１０〜０．３０とすることがより好ましい。
【００３０】
本発明に係るリチウム過剰型リチウム遷移金属複合酸化物は、α−ＮａＦｅＯ２構造を有している。合成後（充放電を行う前）の上記リチウム遷移金属複合酸化物は、空間群Ｐ３１１２あるいはＲ３−ｍに帰属される。このうち、空間群Ｐ３１１２に帰属されるものには、ＣｕＫα管球を用いたエックス線回折図上、２θ＝２１°付近に超格子ピーク（Ｌｉ［Ｌｉ１／３Ｍｎ２／３］Ｏ２型の単斜晶に見られるピーク）が確認される。ところが、一度でも充電を行い、結晶中のＬｉが脱離すると結晶の対称性が変化することにより、上記超格子ピークが消滅して、上記リチウム遷移金属複合酸化物は空間群Ｒ３−ｍに帰属されるようになる。ここで、Ｐ３１１２は、Ｒ３−ｍにおける３ａ、３ｂ、６ｃサイトの原子位置を細分化した結晶構造モデルであり、Ｒ３−ｍにおける原子配置に秩序性が認められるときに該Ｐ３１１２モデルが採用される。なお、「Ｒ３−ｍ」は本来「Ｒ３ｍ」の「３」の上にバー「−」を施して表記すべきものである。
【００３１】
また、リチウム過剰型リチウム遷移金属複合酸化物は、ＣｕＫα線源を用いたエックス線回折パターンにおける２θ＝４４±１°の回折ピークの半値幅を０．２６５°以上とすることが好ましい。これにより、正極活物質の高率放電性能を向上させることが可能となる。２θ＝４４±１°の回折ピークの半値幅の上限は限定されるものではないが、０．２８５程度までとすることができる。なお、２θ＝４４±１°の回折ピークは、空間群Ｐ３１１２では（１１４）面、空間群Ｒ３−ｍでは（１０４）面にそれぞれ指数付けされる。
【００３２】
さらに、リチウム過剰型リチウム遷移金属複合酸化物は、エックス線回折パターンを基にリートベルト法による結晶構造解析から求められる酸素位置パラメータが、放電末において０．２６２以下、充電末において０．２６７以上であることが好ましい。これにより、高率放電性能が優れたリチウム二次電池を得ることができる。なお、酸素位置パラメータとは、空間群Ｒ３−ｍに帰属されるリチウム遷移金属複合酸化物のα―ＮａＦｅＯ２型結晶構造について、Ｍｅ（遷移金属）の空間座標を(０，０，０)、Ｌｉ（リチウム）の空間座標を(０，０，１／２)、Ｏ（酸素）の空間座標を(０，０，ｚ)と定義したときの、ｚの値をいう。即ち、酸素位置パラメータは、Ｏ（酸素）位置がＭｅ（遷移金属）位置からどれだけ離れているかを示す相対的な指標となる（特許文献１及び２参照）。
【００３３】
リチウム遷移金属複合酸化物は、Ｍｎ／Ｍｅが高いにも関わらず、充電してもα−ＮａＦｅＯ２構造を維持するために、遷移金属Ｍｅに対するリチウム（Ｌｉ）のモル比Ｌｉ／Ｍｅは１より大きくする。なかでも、初期効率及び高率放電性能が優れたリチウム二次電池を得るために、遷移金属元素Ｍｅに対するＬｉのモル比Ｌｉ／Ｍｅは、１．２より大きく且つ１．６より小さいこと、すなわち、組成式Ｌｉ１＋αＭｅ１−αＯ２において、１．２＜（１＋α）／（１−α）＜１．６とすることが好ましい。放電容量が特に大きく、高率放電性能が優れたリチウム二次電池を得ることができるという観点から、前記Ｌｉ／Ｍｅが１．２５〜１．５のものを選択することが好ましい。
【００３４】
本発明において、リチウム遷移金属複合酸化物は、典型的には、Ｌｉ１＋α（ＣｏａＮｉｂＭｎｃ）１−αＯ２、但し、α＞０、ａ＋ｂ＋ｃ＝１、ａ＞０、ｂ＞０、ｃ≧０．６で表わされるものであり、Ｌｉ、Ｃｏ、Ｎｉ及びＭｎからなる複合酸化物であるが、放電容量を向上させるために、Ｎａを１０００ｐｐｍ以上含ませることが好ましい。Ｎａの含有量は、２０００〜１００００ｐｐｍがより好ましい。
【００３５】
Ｎａを含有させるために、水酸化物前駆体又は炭酸塩前駆体を作製する工程において、水酸化ナトリウム、炭酸ナトリウム等のナトリウム化合物を中和剤として使用し、洗浄工程でＮａを残存させるか、及び、その後の焼成工程において炭酸ナトリウム等のナトリウム化合物を添加する方法を採用することができる。
【００３６】
また、リチウム遷移金属複合酸化物は、本発明の効果を損なわない範囲で、Ｎａ以外のアルカリ金属、Ｍｇ，Ｃａ等のアルカリ土類金属、Ｆｅ，Ｚｎ等の３ｄ遷移金属に代表される遷移金属など少量の他の金属を含有することができる。
【００３７】
リチウム遷移金属複合酸化物は、炭酸塩前駆体、又は水酸化物前駆体から作製される。
炭酸塩前駆体から作製されるリチウム繊維金属複合酸化物粒子は、２次粒子の粒度分布における累積体積が５０％となる粒子径であるＤ５０が、５μｍ以上であることが好ましく、５〜１８μｍであることがより好ましい。また、水酸化物前駆体から作製されるリチウム遷移金属複合酸化物粒子は、Ｄ５０が、８μｍ以下であることが好ましく、８〜１μｍであることがより好ましい。
【００３８】
本発明において、初期効率及び充放電サイクル性能が優れたリチウム二次電池用正極活物質を得るために、炭酸塩前駆体から作製されるリチウム遷移金属複合酸化物は、窒素ガス吸着法を用いた吸着等温線からＢＪＨ法で求めた微分細孔容積が最大値を示す細孔径が３０〜４０ｎｍの範囲で、ピーク微分細孔容積が０．７５ｍｍ３／（ｇ・ｎｍ）以上であることが好ましい（特許文献２参照）。
【００３９】
また、本発明に係る正極活物質のタップ密度は、充放電サイクル性能及び高率放電性能が優れたリチウム二次電池を得るために、１．２５ｇ／ｃｃ以上が好ましく、１．７ｇ／ｃｃ以上がより好ましい。
【００４０】
（正極活物質の製造方法）
次に、リチウム遷移金属複合酸化物を製造する方法について説明する。
リチウム遷移金属複合酸化物は、基本的に、リチウム遷移金属複合酸化物を構成する金属元素（Ｌｉ，Ｍｎ，Ｃｏ，Ｎｉ）を目的とする組成通りに含有する原料を調整し、これを焼成することによって得ることができる。但し、Ｌｉ原料の量については、焼成中にＬｉ原料の一部が消失することを見込んで、１〜５％程度過剰に仕込むことが好ましい。
目的とする組成の酸化物を作製するにあたり、Ｌｉ，Ｃｏ，Ｎｉ，Ｍｎのそれぞれの塩を混合・焼成するいわゆる「固相法」や、あらかじめＣｏ，Ｎｉ，Ｍｎを一粒子中に存在させた共沈前駆体を作製しておき、これにＬｉ塩を混合・焼成する「共沈法」が知られている。「固相法」による合成過程では、特にＭｎはＣｏ，Ｎｉに対して均一に固溶しにくいため、各元素が一粒子中に均一に分布した試料を得ることは困難である。これまで文献などにおいては固相法によってＮｉやＣｏの一部にＭｎを固溶（ＬｉＮｉ１−ｘＭｎｘＯ２など）しようという試みが多数なされているが、「共沈法」を選択する方が原子レベルで均一相を得ることが容易である。そこで、後述する実施例で用いるリチウム遷移金属複合酸化物は、「共沈法」を採用して作製した。
【００４１】
共沈前駆体を作製するにあたって、Ｃｏ，Ｎｉ，ＭｎのうちＭｎは酸化されやすく、Ｃｏ，Ｎｉ，Ｍｎが２価の状態で均一に分布した共沈前駆体を作製することが容易ではないため、Ｃｏ，Ｎｉ，Ｍｎの原子レベルでの均一な混合は不十分なものとなりやすい。特に本発明の組成範囲においては、Ｍｎ比率がＣｏ，Ｎｉ比率に比べて高いので、水溶液中の溶存酸素を除去することが特に重要である。溶存酸素を除去する方法としては、酸素を含まないガスをバブリングする方法が挙げられる。酸素を含まないガスとしては、限定されるものではないが、窒素ガス、アルゴンガス、二酸化炭素（ＣＯ２）等を用いることができる。なかでも、共沈炭酸塩前駆体を作製する場合には、酸素を含まないガスとして二酸化炭素を採用すると、炭酸塩がより生成しやすい環境が与えられるため、好ましい。
【００４２】
溶液中でＣｏ、Ｎｉ及びＭｎを含有する化合物を共沈させて前駆体を製造する工程におけるｐＨは限定されるものではないが、前記共沈前駆体を共沈水酸化物前駆体として作製しようとする場合には、１０〜１４とすることができ、前記共沈前駆体を共沈炭酸塩前駆体として作製しようとする場合には、７．５〜１１とすることができる。タップ密度を大きくするためには、ｐＨを制御することが好ましい。共沈炭酸塩前駆体については、ｐＨを９．４以下とすることにより、タップ密度を１．２５ｇ／ｃｃ以上とすることができ、高率放電性能を向上させることができる。さらに、ｐＨを８．０以下とすることにより、粒子成長速度を促進できるので、原料水溶液滴下終了後の撹拌継続時間を短縮できる。
【００４３】
前記共沈前駆体は、ＭｎとＮｉとＣｏとが均一に混合された化合物であることが好ましい。また、錯化剤を用いた晶析反応等を用いることによって、より嵩密度の大きな前駆体を作製することもできる。その際、Ｌｉ源と混合・焼成することでより高密度の活物質を得ることができるので電極面積あたりのエネルギー密度を向上させることができる。
【００４４】
前記共沈前駆体の原料は、Ｍｎ化合物としては酸化マンガン、炭酸マンガン、硫酸マンガン、硝酸マンガン、酢酸マンガン等を、Ｎｉ化合物としては、水酸化ニッケル、炭酸ニッケル、硫酸ニッケル、硝酸ニッケル、酢酸ニッケル等を、Ｃｏ化合物としては、硫酸コバルト、硝酸コバルト、酢酸コバルト等を一例として挙げることができる。
【００４５】
本発明においては、アルカリ性を保った反応槽に前記共沈前駆体の原料水溶液を連続的に滴下供給して共沈前駆体を得る反応晶析法を採用する。ここで、中和剤として、リチウム化合物、ナトリウム化合物、カリウム化合物等を使用することができるが、前記共沈前駆体を共沈水酸化物前駆体として作製する場合には、水酸化ナトリウム、水酸化ナトリウムと水酸化リチウム、又は、水酸化ナトリウムと水酸化カリウムの混合物を使用することが好ましく、また、前記共沈前駆体を共沈炭酸塩前駆体として作製する場合には、炭酸ナトリウム、炭酸ナトリウムと炭酸リチウム、又は、炭酸ナトリウムと炭酸カリウムの混合物を使用することが好ましい。Ｎａを１０００ｐｐｍ以上残存させるために、炭酸ナトリウム（水酸化ナトリウム）と炭酸リチウム（水酸化リチウム）のモル比であるＮａ／Ｌｉ、又は、炭酸ナトリウム（水酸化ナトリウム）と炭酸カリウム（水酸化カリウム）のモル比であるＮａ／Ｋは、１／１［Ｍ］以上とすることが好ましい。Ｎａ／Ｌｉ又はＮａ／Ｋを１／１［Ｍ］以上とすることにより、引き続く洗浄工程でＮａが除去されすぎて１０００ｐｐｍ未満となってしまう虞を低減できる。
【００４６】
前記原料水溶液の滴下速度は、生成する共沈前駆体の１粒子内における元素分布の均一性に大きく影響を与える。特にＭｎは、ＣｏやＮｉと均一な元素分布を形成しにくいので注意が必要である。好ましい滴下速度については、反応槽の大きさ、攪拌条件、ｐＨ、反応温度等にも影響されるが、３０ｍｌ／ｍｉｎ以下が好ましい。放電容量を向上させるためには、滴下速度は１０ｍｌ／ｍｉｎ以下がより好ましく、５ｍｌ／ｍｉｎ以下が最も好ましい。
【００４７】
また、反応槽内に錯化剤が存在し、かつ一定の対流条件を適用した場合、前記原料水溶液の滴下終了後、さらに攪拌を続けることにより、粒子の自転および攪拌槽内における公転が促進され、この過程で、粒子同士が衝突しつつ、粒子が段階的に同心円球状に成長する。即ち、共沈前駆体は、反応槽内に原料水溶液が滴下された際の金属錯体形成反応、及び、前記金属錯体が反応槽内の滞留中に生じる沈殿形成反応という２段階での反応を経て形成される。従って、前記原料水溶液の滴下終了後、さらに攪拌を続ける時間を適切に選択することにより、目的とする粒子径を備えた共沈前駆体を得ることができる。
【００４８】
原料水溶液滴下終了後の好ましい攪拌継続時間については、反応槽の大きさ、攪拌条件、ｐＨ、反応温度等にも影響されるが、粒子を均一な球状粒子として成長させるために０．５ｈ以上が好ましく、１ｈ以上がより好ましい。また、粒子径が大きくなりすぎることで電池の低ＳＯＣ領域における出力性能が充分でないものとなる虞を低減させるため、３０ｈ以下が好ましく、２５ｈ以下がより好ましく、２０ｈ以下が最も好ましい。
【００４９】
また、共沈水酸化物前駆体から作製するリチウム遷移金属複合酸化物の５０％粒子径（Ｄ５０）を１〜８μｍとするための好ましい攪拌継続時間、共沈炭酸塩前駆体から作製するリチウム遷移金属複合酸化物の５０％粒子径（Ｄ５０）を５〜１８μｍとするための好ましい攪拌継続時間は、制御するｐＨによって異なる。例えば、共沈水酸化物前駆体については、ｐＨを１０〜１２に制御した場合には、撹拌継続時間は１〜１０ｈが好ましく、ｐＨを１２〜１４に制御した場合には、撹拌継続時間は３〜２０ｈが好ましい。共沈炭酸塩前駆体については、ｐＨを７．５〜８．２に制御した場合には、撹拌継続時間は１〜２０ｈが好ましく、ｐＨを８．３〜９．４に制御した場合には、撹拌継続時間は３〜２４ｈが好ましい。
【００５０】
共沈前駆体の粒子を、中和剤として水酸化ナトリウム、炭酸ナトリウム等のナトリウム化合物を使用して作製した場合、その後の洗浄工程において粒子に付着しているナトリウムイオンを洗浄除去するが、本発明においては、Ｎａが１０００ｐｐｍ以上残存するような条件で洗浄除去することが好ましい。例えば、作製した共沈前駆体を吸引ろ過して取り出す際に、イオン交換水２００ｍｌによる洗浄回数を５回とするような条件を採用することができる。
【００５１】
本発明において、リチウム遷移金属複合酸化物は、前記水酸化物前駆体又は炭酸塩前駆体とＬｉ化合物とを混合した後、熱処理することで好適に作製することができる。Ｌｉ化合物としては、水酸化リチウム、炭酸リチウム、硝酸リチウム、酢酸リチウム等を用いることで好適に製造することができる。但し、Ｌｉ化合物の量については、焼成中にＬｉ化合物の一部が消失することを見込んで、１〜５％程度過剰に仕込むことが好ましい。
【００５２】
リチウム遷移金属複合酸化物中のＮａの含有量を１０００ｐｐｍ以上とするために、前記水酸化物前駆体又は炭酸塩前駆体に含まれるＮａが１０００ｐｐｍ以下であっても、焼成工程においてＬｉ化合物と共にＮａ化合物を、前記水酸化物前駆体又は炭酸塩前駆体と混合することで活物質中に含まれるＮａ量を１０００ｐｐｍ以上とすることができる。Ｎａ化合物としては炭酸ナトリウムが好ましい。
【００５３】
焼成温度は、活物質の可逆容量に影響を与える。
焼成温度が高すぎると、得られた活物質が酸素放出反応を伴って崩壊すると共に、主相の六方晶に加えて単斜晶のＬｉ［Ｌｉ１／３Ｍｎ２／３］Ｏ２型に規定される相が、固溶相としてではなく、分相して観察される傾向がある。このような分相が多く含まれすぎると、活物質の可逆容量の減少を導くので好ましくない。このような材料では、Ｘ線回折図上３５°付近及び４５°付近に不純物ピークが観察される。従って、焼成温度は、活物質の酸素放出反応の影響する温度未満とすることが好ましい。活物質の酸素放出温度は、本発明に係る組成範囲においては、概ね１０００℃以上であるが、活物質の組成によって酸素放出温度に若干の差があるので、あらかじめ活物質の酸素放出温度を確認しておくことが好ましい。特に試料に含まれるＣｏ量が多いほど前駆体の酸素放出温度は低温側にシフトすることが確認されているので注意が必要である。活物質の酸素放出温度を確認する方法としては、焼成反応過程をシミュレートするために、共沈前駆体とリチウム化合物を混合したものを熱重量分析（ＤＴＡ−ＴＧ測定）に供してもよいが、この方法では測定機器の試料室に用いている白金が揮発したＬｉ成分により腐食されて機器を痛めるおそれがあるので、あらかじめ５００℃程度の焼成温度を採用してある程度結晶化を進行させた組成物を熱重量分析に供するのが良い。
【００５４】
一方、焼成温度が低すぎると、結晶化が十分に進まず、電極特性が低下する傾向がある。本発明において、共沈水酸化物を前駆体として用いたときには焼成温度は少なくとも７００℃以上とすることが好ましい。また、共沈炭酸塩を前駆体として用いたときには焼成温度は少なくとも８００℃以上とすることが好ましい。特に、前駆体が共沈炭酸塩である場合の最適な焼成温度は、前駆体に含まれるＣｏ量が多いほど、より低い温度となる傾向がある。このように１次粒子を構成する結晶子を十分に結晶化させることにより、結晶粒界の抵抗を軽減し、円滑なリチウムイオン輸送を促すことができる。
本発明者らは、本発明活物質の回折ピークの半値幅を詳細に解析することにより、前駆体が共沈水酸化物である場合においては、焼成温度が６５０℃未満の温度で合成した試料においては格子内にひずみが残存しており、６５０℃以上の温度で合成することで顕著にひずみを除去することができること、及び、前駆体が共沈炭酸塩である場合においては、焼成温度が７５０℃未満の温度で合成した試料においては格子内にひずみが残存しており、７５０℃以上の温度で合成することで顕著にひずみを除去することができることを確認した。また、結晶子のサイズは合成温度が上昇するに比例して大きくなるものであった。よって、本発明活物質の組成においても、系内に格子のひずみがほとんどなく、かつ結晶子サイズが十分成長した粒子を志向することで良好な放電容量を得られるものであった。具体的には、格子定数に及ぼすひずみ量が２％以下、かつ結晶子サイズが５０ｎｍ以上に成長しているような合成温度（焼成温度）及びＬｉ／Ｍｅ比組成を採用することが好ましいことがわかった。これらを電極として成型して充放電をおこなうことで膨張収縮による変化も見られるが、充放電過程においても結晶子サイズは３０ｎｍ以上を保っていることが得られる効果として好ましい。
【００５５】
上記のように、焼成温度は、活物質の酸素放出温度に関係するが、活物質から酸素が放出される焼成温度に至らずとも、９００℃以上において１次粒子が大きく成長することによる結晶化現象が見られる。これは、焼成後の活物質を走査型電子顕微鏡（ＳＥＭ）で観察することにより確認できる。９００℃を超えた合成温度を経て合成した活物質は１次粒子が０．５μｍ以上に成長しており、充放電反応中における活物質中のＬｉイオンの移動に不利な状態となり、高率放電性能が低下する。１次粒子の大きさは０．５μｍ未満であることが好ましく、０．３μｍ以下であることがより好ましい。
【００５６】
以上のことからみて、リチウム遷移金属複合酸化物において、Ｌｉ／Ｍｅのモル比（１＋α）／（１−α）が１．２＜（１＋α）／（１−α）＜１．６である場合、焼成温度は、７５０〜９００℃とすることが好ましく、８００〜９００℃とすることがより好ましい。
【００５７】
以上の工程により、例えば以下のα―ＮａＦｅＯ２構造を有するリチウム遷移金属複合酸化物が作製される。
Ｌｉ１．１３Ｃｏ０．１１Ｎｉ０．１７Ｍｎ０．５９Ｏ２
（Ｌｉ／Ｍｅ＝１．３０、Ｍｎ／Ｍｅ＝０．６７）
Ｌｉ１．１７Ｃｏ０．１０Ｎｉ０．１７Ｍｎ０．５６Ｏ２
（Ｌｉ／Ｍｅ＝１．４０、Ｍｎ／Ｍｅ＝０．６７）
Ｌｉ１．１３Ｃｏ０．１７Ｎｉ０．１７Ｍｎ０．５３Ｏ２
（Ｌｉ／Ｍｅ＝１．３０、Ｍｎ／Ｍｅ＝０．６０）
また、寿命特性をより向上させるために、得られたリチウム遷移金属複合酸化物に表面修飾を行ってもよい。例えば、リチウム遷移金属複合酸化物粒子表面にＡｌ、Ｔｉ、Ｚｒなどの異種元素を付与することで、活物質からのＣｏ、Ｎｉ、Ｍｎ（特にＭｎ）の溶出を抑制することができる。
【００５８】
（負極活物質）
本願明細書において、黒鉛とは、平均面間隔ｄ００２が０．３４ｎｍ未満であり、結晶子サイズＬｃが２０ｎｍ以上の炭素質材料をいう。本発明に用いることができる黒鉛の種類は、限定されない。黒鉛としては、天然黒鉛、人造黒鉛等が挙げられる。特性が安定した材料を入手できるという点で、人造黒鉛が好ましい。
本願明細書において、非晶質炭素とは、平均面間隔ｄ００２が０．３４ｎｍ以上の炭素質材料をいう。なお、非晶質炭素の結晶子サイズＬｃは、一般に、０．８〜２ｎｍである。本発明に用いることができる非晶質炭素の種類は、限定されない。非晶質炭素としては、平均面間隔ｄ００２が０．３７ｎｍ以上のハードカーボンや、平均面間隔ｄ００２が０．３４〜０．３６ｎｍのソフトカーボンが挙げられる。また、非晶質炭素としては、樹脂由来のもの、石油ピッチ由来のもの、アルコール由来のもの等が挙げられる。
Ｓｉを構成元素に含む物質としては、ＳｉＯｘ（０．５≦ｘ≦１．５）、ＳｉＯｘ以外のＳｉの合金又は化合物、Ｓｉ単体等が挙げられる。ＳｉＯｘは、非晶質のＳｉＯ２マトリックス中に微結晶、又は非晶質層のＳｉが分散した構造であってもよい。ＳｉＯｘは、十分な導電性を有さないから、導電性材料を有する物質で被覆されていることが望ましく、表面に微量のカーボンをコートしたＳｉＯｘ粉末を用いることができる。
負極活物質は、黒鉛を主剤とし、非晶質炭素とＳｉ系物質とを混合して作製する。
【００５９】
（正極・負極）
正極及び負極には、前記正極活物質、及び負極活物質の他に、導電剤、結着剤、増粘剤、フィラー等が、他の構成成分として含有されてもよい。
導電剤としては、電池性能に悪影響を及ぼさない電子伝導性材料であれば限定されないが、通常、天然黒鉛（鱗状黒鉛，鱗片状黒鉛，土状黒鉛等）、人造黒鉛、カーボンブラック、アセチレンブラック、ケッチェンブラック、カーボンウイスカー、炭素繊維、金属（銅，ニッケル，アルミニウム，銀，金等）粉、金属繊維、導電性セラミックス材料等の導電性材料を１種またはそれらの混合物として含ませることができる。
【００６０】
これらの中で、導電剤としては、電子伝導性及び塗工性の観点よりアセチレンブラックが望ましい。導電剤の添加量は、正極または負極の総質量に対して０．１質量％〜５０質量％が好ましく、特に０．５質量％〜３０質量％が好ましい。特にアセチレンブラックを０．１〜０．５μｍの超微粒子に粉砕して用いると必要炭素量を削減できるため望ましい。これらの混合方法は、物理的な混合であり、その理想とするところは均一混合である。そのため、Ｖ型混合機、Ｓ型混合機、擂かい機、ボールミル、遊星ボールミルといったような粉体混合機を乾式、あるいは湿式で混合することが可能である。
【００６１】
前記結着剤としては、通常、ポリテトラフルオロエチレン（ＰＴＦＥ），ポリフッ化ビニリデン（ＰＶＤＦ），ポリエチレン，ポリプロピレン等の熱可塑性樹脂、エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。結着剤の添加量は、正極または負極の総質量に対して１〜５０質量％が好ましく、特に２〜３０質量％が好ましい。
【００６２】
フィラーとしては、電池性能に悪影響を及ぼさない材料であれば何でも良い。通常、ポリプロピレン，ポリエチレン等のオレフィン系ポリマー、無定形シリカ、アルミナ、ゼオライト、ガラス、炭素等が用いられる。フィラーの添加量は、正極または負極の総質量に対して添加量は３０質量％以下が好ましい。
【００６３】
正極及び負極は、前記正極活物質、前記負極活物質、およびその他の材料を混練して正極合剤及び負極合剤とし、Ｎ−メチルピロリドン，トルエン等の有機溶媒又は水に混合させた後、得られた混合液を集電体の上に塗布し、または圧着して５０℃〜２５０℃程度の温度で、２時間程度加熱処理することにより好適に作製される。前記塗布方法については、例えば、アプリケーターロールなどのローラーコーティング、スクリーンコーティング、ドクターブレード方式、スピンコーティング、バーコータ等の手段を用いて任意の厚さ及び任意の形状に塗布することが望ましいが、これらに限定されるものではない。
集電体としては、アルミニウム箔、銅箔等の集電箔を用いることができる。正極の集電箔としてはアルミニウム箔が好ましい。集電箔の厚みは１０〜３０μｍが好ましい。また、合剤層の厚みはプレス後において、４０〜１５０μｍ（集電箔厚みを除く）が好ましい。
【００６４】
（非水電解質）
本発明に係るリチウム二次電池に用いる非水電解質は、限定されるものではなく、一般にリチウム電池等への使用が提案されているものが使用可能である。非水電解質に用いる非水溶媒としては、プロピレンカーボネート、エチレンカーボネート、ブチレンカーボネート、クロロエチレンカーボネート、ビニレンカーボネート等の環状炭酸エステル類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等の単独またはそれら２種以上の混合物等を挙げることができるが、これらに限定されるものではない。
【００６５】
非水電解質に用いる電解質塩としては、例えば、ＬｉＣｌＯ４，ＬｉＢＦ４，ＬｉＡｓＦ６，ＬｉＰＦ６，ＬｉＳＣＮ，ＬｉＢｒ，ＬｉＩ，Ｌｉ２ＳＯ４，Ｌｉ２Ｂ１０Ｃｌ１０，ＮａＣｌＯ４，ＮａＩ，ＮａＳＣＮ，ＮａＢｒ，ＫＣｌＯ４，ＫＳＣＮ等のリチウム（Ｌｉ）、ナトリウム（Ｎａ）またはカリウム（Ｋ）の１種を含む無機イオン塩、ＬｉＣＦ３ＳＯ３，ＬｉＮ（ＣＦ３ＳＯ２）２，ＬｉＮ（Ｃ２Ｆ５ＳＯ２）２，ＬｉＮ（ＣＦ３ＳＯ２）（Ｃ４Ｆ９ＳＯ２），ＬｉＣ（ＣＦ３ＳＯ２）３，ＬｉＣ（Ｃ２Ｆ５ＳＯ２）３，（ＣＨ３）４ＮＢＦ４，（ＣＨ３）４ＮＢｒ，（Ｃ２Ｈ５）４ＮＣｌＯ４，（Ｃ２Ｈ５）４ＮＩ，（Ｃ３Ｈ７）４ＮＢｒ，（ｎ−Ｃ４Ｈ９）４ＮＣｌＯ４，（ｎ−Ｃ４Ｈ９）４ＮＩ，（Ｃ２Ｈ５）４Ｎ−ｍａｌｅａｔｅ，（Ｃ２Ｈ５）４Ｎ−ｂｅｎｚｏａｔｅ，（Ｃ２Ｈ５）４Ｎ−ｐｈｔｈａｌａｔｅ、ステアリルスルホン酸リチウム、オクチルスルホン酸リチウム、ドデシルベンゼンスルホン酸リチウム等の有機イオン塩等が挙げられ、これらのイオン性化合物を単独、あるいは２種類以上混合して用いることが可能である。
【００６６】
さらに、ＬｉＰＦ６又はＬｉＢＦ４と、ＬｉＮ（Ｃ２Ｆ５ＳＯ２）２のようなパーフルオロアルキル基を有するリチウム塩とを混合して用いることにより、さらに電解質の粘度を下げることができるので、低温特性をさらに高めることができ、また、自己放電を抑制することができ、より望ましい。
【００６７】
また、非水電解質として常温溶融塩やイオン液体を用いてもよい。
【００６８】
非水電解質における電解質塩の濃度としては、高い電池特性を有するリチウム二次電池を確実に得るために、０．１ｍｏｌ／ｌ〜５ｍｏｌ／Ｌが好ましく、さらに好ましくは、０．５ｍｏｌ／ｌ〜２．５ｍｏｌ／Ｌである。
【００６９】
（セパレータ）
セパレータとしては、優れた高率放電性能を示す多孔膜や不織布等を、単独あるいは併用することが好ましい。リチウム二次電池用セパレータを構成する材料としては、例えばポリエチレン，ポリプロピレン等に代表されるポリオレフィン系樹脂、ポリエチレンテレフタレート，ポリブチレンテレフタレート等に代表されるポリエステル系樹脂、ポリフッ化ビニリデン、フッ化ビニリデン−ヘキサフルオロプロピレン共重合体、フッ化ビニリデン−パーフルオロビニルエーテル共重合体、フッ化ビニリデン−テトラフルオロエチレン共重合体、フッ化ビニリデン−トリフルオロエチレン共重合体、フッ化ビニリデン−フルオロエチレン共重合体、フッ化ビニリデン−ヘキサフルオロアセトン共重合体、フッ化ビニリデン−エチレン共重合体、フッ化ビニリデン−プロピレン共重合体、フッ化ビニリデン−トリフルオロプロピレン共重合体、フッ化ビニリデン−テトラフルオロエチレン−ヘキサフルオロプロピレン共重合体、フッ化ビニリデン−エチレン−テトラフルオロエチレン共重合体等を挙げることができる。
【００７０】
セパレータの空孔率は強度の観点から９８体積％以下が好ましい。また、充放電特性の観点から空孔率は２０体積％以上が好ましい。
【００７１】
また、セパレータは、例えばアクリロニトリル、エチレンオキシド、プロピレンオキシド、メチルメタアクリレート、ビニルアセテート、ビニルピロリドン、ポリフッ化ビニリデン等のポリマーと電解質とで構成されるポリマーゲルを用いてもよい。非水電解質を上記のようにゲル状態で用いると、漏液を防止する効果がある点で好ましい。
【００７２】
さらに、セパレータは、上述したような多孔膜や不織布等とポリマーゲルを併用して用いると、電解質の保液性が向上するため望ましい。即ち、ポリエチレン微孔膜の表面及び微孔壁面に厚さ数μｍ以下の親溶媒性ポリマーを被覆したフィルムを形成し、前記フィルムの微孔内に電解質を保持させることで、前記親溶媒性ポリマーがゲル化する。
【００７３】
前記親溶媒性ポリマーとしては、ポリフッ化ビニリデンの他、エチレンオキシド基やエステル基等を有するアクリレートモノマー、エポキシモノマー、イソシアナート基を有するモノマー等が架橋したポリマー等が挙げられる。該モノマーは、ラジカル開始剤を併用して加熱や紫外線（ＵＶ）を用いたり、電子線（ＥＢ）等の活性光線等を用いて架橋反応を行わせたりすることが可能である。
【００７４】
（リチウム二次電池の構成）
本発明のリチウム二次電池の構成については特に限定されるものではなく、正極、負極及びロール状のセパレータを有する円筒型電池、角型電池、扁平型電池等が一例として挙げられる。
図３に角型電池の一例を示す。セパレータを挟んで巻回された正極及び負極よりなる電極群２が角型の電池容器３に収納され、正極リード４’を介して正極端子４が、負極リード５’を介して負極端子５が電池容器外に導出されている。
【００７５】
（蓄電装置の構成）
本発明のリチウム二次電池は、特に電気自動車（ＥＶ）、ハイブリッド自動車（ＨＥＶ）、プラグインハイブリッド自動車（ＰＨＥＶ）などの自動車用電源として用いる場合に、複数のリチウム二次電池を集合して構成した蓄電装置（バッテリーモジュール）として搭載することができる。
図４に、リチウム二次電池１が集合した蓄電ユニット２０をさらに集合した蓄電装置３０の一例を示す。
【実施例】
【００７６】
以下の実施例１〜３及び比較例１〜６の電池を作製した。
【００７７】
（実施例１）
＜正極活物質の合成＞
硫酸コバルト７水和物７．０４ｇ、硫酸ニッケル６水和物１０．５３ｇ及び硫酸マンガン５水和物３２．６０ｇを秤量し、これらの全量をイオン交換水２００ｍｌに溶解させ、Ｃｏ：Ｎｉ：Ｍｎのモル比が１２．５：２０．０：６７．５となる１．０Ｍの硫酸塩水溶液を作製した。一方、２Ｌの反応槽に７５０ｍｌのイオン交換水を注ぎ、ＣＯ２ガスを３０ｍｉｎバブリングさせることにより、イオン交換水中にＣＯ２を溶解させた。反応槽の温度を５０℃（±２℃）に設定し、攪拌モーターを備えたパドル翼を用いて反応槽内を７００ｒｐｍの回転速度で攪拌しながら、前記硫酸塩水溶液を３ｍｌ／ｍｉｎの速度で滴下した。ここで、滴下の開始から終了までの間、１．０Ｍの炭酸ナトリウム及び０．２Ｍのアンモニアを含有する水溶液を適宜滴下することにより、反応槽中のｐＨが常に８．０（±０．０５）を保つように制御した。滴下終了後、反応槽内の攪拌をさらに１ｈ継続した。攪拌の停止後、１２ｈ以上静置した。
【００７８】
次に、吸引ろ過装置を用いて、反応槽内に生成した共沈炭酸塩の粒子を分離し、さらにイオン交換水を用いて２００ｍｌによる洗浄を１回としたときに、５回の洗浄を行う条件で粒子に付着しているナトリウムイオンを適度に洗浄除去し、電気炉を用いて、空気雰囲気中、常圧下、８０℃にて乾燥させた。その後、粒径を揃えるために、瑪瑙製自動乳鉢で数分間粉砕した。このようにして、共沈炭酸塩前駆体を作製した。
【００７９】
前記共沈炭酸塩前駆体２．２７８ｇに、炭酸リチウム０．９７０ｇを加え、瑪瑙製自動乳鉢を用いてよく混合し、Ｌｉ：（Ｃｏ，Ｎｉ，Ｍｎ）のモル比が１３０：１００である混合粉体を調製した。ペレット成型機を用いて、６ＭＰａの圧力で成型し、直径２５ｍｍのペレットとした。ペレット成型に供した混合粉体の量は、想定する最終生成物の質量が２ｇとなるように換算して決定した。前記ペレット１個を全長約１００ｍｍのアルミナ製ボートに載置し、箱型電気炉（型番：ＡＭＦ２０）に設置し、空気雰囲気中、常圧下、常温から８５０℃まで１０時間かけて昇温し、８５０℃で４ｈ焼成した。前記箱型電気炉の内部寸法は、縦１０ｃｍ、幅２０ｃｍ、奥行き３０ｃｍであり、幅方向２０ｃｍ間隔に電熱線が入っている。焼成後、ヒーターのスイッチを切り、アルミナ製ボートを炉内に置いたまま自然放冷した。この結果、炉の温度は５時間後には約２００℃程度にまで低下するが、その後の降温速度はやや緩やかである。一昼夜経過後、炉の温度が１００℃以下となっていることを確認してから、ペレットを取り出し、粒径を揃えるために、瑪瑙製自動乳鉢で数分間粉砕した。このようにして、実施例１の正極活物質に係るリチウム遷移金属複合酸化物Ｌｉ１．１３Ｃｏ０．１１Ｎｉ０．１７Ｍｎ０．５９Ｏ２を作製し、α−ＮａＦｅＯ２を有していることを確認した。
【００８０】
＜正極の作製＞
電極の作製にあたっては、Ｎ−メチルピロリドンを分散媒とし、上記の活物質、アセチレンブラック（ＡＢ）及びポリフッ化ビニリデン（ＰＶｄＦ）が質量比９０：５：５の割合で混練分散されている塗布用ペーストを作製した。該塗布ペーストを厚さ１５μｍのアルミニウム箔集電体の片方の面に塗布し、正極を作製した。塗布重量を２ｇ／１００ｃｍ２に調整し、ロールプレス機を用いて厚みを調整することで、実施例1に係る正極の合剤密度を２．４０ｇ／ｃｃとなるようにした。
【００８１】
＜負極活物質の調製＞
負極活物質にはグラファイト（ＴＩＭＣＡＬ製  ＳＦＧ１５）、非晶質炭素であるハードカーボン（クレハ製  カーボトロンＰ）、及び１粒子中にＳｉとＳｉＯ２が分散し、表面にカーボンをコートしたＳｉＯｘ粉末（信越化学製、以下「ＳｉＯＣ」という。）を質量比８９．１：９．９：１．０に混合したものを用いた。なお、ＳｉＯＣの質量比を元素Ｓｉの比率に換算すると、０．６である。
【００８２】
＜負極の作製＞
この混合活物質に対して、水に分散させたＳＢＲを結着剤に、水に溶解させたＣＭＣを増粘剤として、負極合剤に係る水系ペーストを作製した。このペーストをアプリケーターを用いて厚さ１０μｍの銅箔集電体上に片面塗布し、大気中１００℃で乾燥させた。その後、ロールプレス機を用いて電極厚みを調整し、負極合剤密度を１．５４ｇ／ｃｃとした。
【００８３】
＜電池の作製＞
非水電解質として、フルオロエチレンカーボネート（ＦＥＣ）／エチルメチルカーボネート（ＥＭＣ）の体積比が１：９である混合溶媒にプロペンサルトン２ｗｔ％を加え、濃度が１ｍｏｌ／ＬとなるようにＬｉＰＦ６を溶解させた溶液を用いた。セパレータとして、ポリエチレン製の微孔膜を用いた。外装体には、ポリエチレンテレフタレート（１５μｍ）／アルミニウム箔（５０μｍ）／金属接着性ポリプロピレンフィルム（５０μｍ）からなる金属樹脂複合フィルムを用い、正極端子、負極端子の開放端部が外部露出するように電極を収納し、前記金属樹脂複合フィルムの内面同士が向かい合った融着代を注液孔となる部分を除いて気密封止し、前記電解液を注液後、注液孔を封止して、実施例１のリチウム二次電池を作製した。
【００８４】
（実施例２，３）
負極活物質中のＳｉＯＣ混合量を、元素Ｓｉの比率に換算して、それぞれ１．２質量％、１．９質量％とした以外は、実施例１と同様にして、実施例２，３のリチウム二次電池を作製した。
【００８５】
（実施例４〜６）
負極合剤密度を１．４８ｇ／ｃｃとした以外は、それぞれ実施例１〜３と同様にして、実施例４〜６のリチウム二次電池を作製した。
【００８６】
（実施例７〜９）
負極合剤密度を１．３９ｇ／ｃｃとした以外は、それぞれ実施例１〜３と同様にして、実施例７〜９のリチウム二次電池を作製した。
【００８７】
（実施例１０）
Ｌｉ：（Ｃｏ，Ｎｉ，Ｍｎ）のモル比が１４０：１００になるように、共沈炭酸塩前駆体に炭酸リチウムを加えた以外は、実施例１と同様にして、正極活物質Ｌｉ１．１７Ｃｏ０．１０Ｎｉ０．１７Ｍｎ０．５６Ｏ２を合成し、実施例１と同様にして正極を作製した。
合剤密度を１．５０ｇ／ｃｃとした以外は、実施例２と同様の負極を作製した。
上記の正極及び負極を用いた以外は、実施例１と同様にして実施例１０のリチウム二次電池を作製した。
【００８８】
（実施例１１）
Ｃｏ：Ｎｉ：Ｍｎのモル比が２０．０：２０．０：６０．０となるように秤量して作製した共沈炭酸塩前駆体を用いた以外は、実施例１と同様にして、正極活物質Ｌｉ１．１３Ｃｏ０．１７Ｎｉ０．１７Ｍｎ０．５３Ｏ２を合成し、実施例１と同様にして正極を作製した。
実施例２と同様の負極活物質を用い、合剤密度１．４５ｇ／ｃｃの負極を作製した。
上記の正極及び負極を用いた以外は、実施例１と同様にして実施例１１のリチウム二次電池を作製した。
【００８９】
（比較例１）
ＳｉＯＣを混合せず、黒鉛とハードカーボンの混合物負極活物質を用いた以外は、実施例１と同様にして、比較例１のリチウム二次電池を作製した。
【００９０】
（比較例２，３）
負極活物質中のＳｉＯＣ混合量を、元素Ｓｉの比率に換算して、それぞれ２．５質量％、３．１質量％とした負極活物質を用いた以外は、実施例１と同様にして、比較例２，３のリチウム二次電池を作製した。
【００９１】
（比較例４〜６）
負極活物質中にハードカーボンを混合しない以外は、それぞれ実施例１〜３と同様にして比較例４〜６のリチウム二次電池を作製した。
【００９２】
（比較例７〜９）
負極合剤密度を１．６２ｇ／ｃｃとした以外は、それぞれ実施例１〜３と同様にして、比較例７〜９のリチウム二次電池を作製した。
【００９３】
（比較例１０〜１２）
負極合剤密度を１．３５ｇ／ｃｃとした以外は、それぞれ実施例１〜３と同様にして、比較例１０〜１２のリチウム二次電池を作製した。
【００９４】
（比較例１３）
正極活物質がＬｉＣｏ１／３Ｎｉ１／３Ｍｎ１／３Ｏ２である以外は、実施例３と同様にして、比較例１３のリチウム二次電池を作製した。
【００９５】
＜容量確認試験＞
上記のリチウム二次電池について、初回充電を行った。初回充電は、２５℃環境気下、０．１ＣｍＡの電流値で４．５Ｖまで定電流充電し、その後、電流値が０．０２ＣｍＡに減衰するまで４．５Ｖの電圧を保持した。この時点における負極の利用率は９２％である。放電は、電流値０．１ＣｍＡ、終止電圧２．０Ｖの定電流放電で行った。次に、さらに、０．１ＣｍＡの電流値で４．３５Ｖまで定電流充電し、その後、電流値が０．０２ＣｍＡに低下するまで４．３５Ｖの電圧を保持した。開回路状態で２ｈ放置後、１ＣｍＡの電流値で２．０Ｖまで放電した。ここで得られた容量を「電池容量（ｍＡｈ）」として記録した。
【００９６】
＜充放電サイクル試験＞
４５℃環境下において５０サイクルの充放電サイクル試験を行った。充電は、電流０．７５ＣｍＡの定電流充電とし、充電終止電圧は４．３５Ｖとした。放電は、電流０．７５ＣｍＡの定電流放電とし、放電終止電圧は２．０Ｖとした。充電後及び放電後の休止期間は設けなかった。前記「電池容量（ｍＡｈ）」に対する５０サイクル後の放電容量の割合を算出し、「容量維持率（％）」として記録した。
【００９７】
＜Ｌｉ／Ｍｅの確認試験＞
なお、充放電サイクル後の正極活物質中のモル比Ｌｉ／Ｍｅを次の手順によって確認した。上記充放電試験後、放電末状態の電池を解体して正極を単独で取り出し、金属リチウムを対極にしてセルを組み立て、電流０．１ＣｍＡにて２．０Ｖに至るまで定電流放電を行い、放電末状態とした。再び取り出した正極板をジメチルカーボネート（ＤＭＣ）で洗浄し、室温で３０分真空乾燥した。乾燥後の正極から、正極活物質とＡＢとＰＶｄＦとが混合している正極合剤５０ｍｇを剥がし取り、３５ｗｔ％塩酸中に加え、１５０℃で１０分間煮沸することによって正極活物質のみを溶解した。この溶液をろ過することによってＡＢとＰＶｄＦを取り除いた。得られたろ液についてＩＣＰ発光分光分析をおこなった。その結果、モル比Ｌｉ／Ｍｅは、合成後（充放電を行う前）のリチウム遷移金属複合酸化物のモル比Ｌｉ／Ｍｅに対して９５〜９８％であった。
したがって、原料の仕込み量によって定まるリチウム遷移金属複合酸化物のＬｉ／Ｍｅは、活物質として電池電極に用いると、充放電状態によってＬｉ量が変化してしまうが、電池を解体して上記の処理を経て測定されるＬｉ量に、約３％分加味することにより、正極活物質の合成後（充放電を行う前）のＬｉ／Ｍｅ量を推定することができる。
【００９８】
以上の実施例及び比較例の電池の特性を表１に示す。
【００９９】
【表１】
0006600944.tif 000002
【０１００】
比較例１は、「リチウム過剰型」の正極活物質と組み合わせる負極活物質として、ハードカーボンを含むが、Ｓｉ系物質を含まない例である。黒鉛より平均動作電位が貴であるハードカーボンを含み、充放電サイクルによる体積変化が殆どない負極活物質であるため、充放電サイクル性能は良いものの、「リチウム過剰型」の正極活物質の高容量性を十分に生かすことができないから、電池容量は高くない。これに対して、Ｓｉ系物質を２．５質量％や３．１質量％含む比較例２，３は、電池容量は高いものの、Ｓｉ系物質の体積変化による影響が大きいため、ハードカーボンを含む効果を打ち消して、充放電サイクル性能が低下している。
【０１０１】
比較例４〜６は、「リチウム過剰型」の正極活物質と組み合わせる負極活物質に、Ｓｉ系物質は含むが、ハードカーボンを含まない例である。負極活物質がＳｉ系物質を含むことにより、正極制限となることを避け、正極活物質の劣化を防止しているが、平均動作電位が黒鉛より貴なハードカーボンを欠いているため、深充電時の負極へのリチウム電析が抑制されない。したがって、高容量ではあるものの、充放電サイクル性能が低下している。
【０１０２】
比較例７〜９は、負極の合剤密度が１．５４ｇ／ｃｃを上回る１．６２ｇ／ｃｃである。負極制限の電池であるため、高い合剤密度により、高い電池容量が得られるが、多孔度が十分でないため、Ｌｉイオンの移動が速やかに行われず、電池抵抗が上昇し、充放電サイクル性能が劣化している。
比較例１０〜１２は、合剤密度が１．３９ｇ／ｃｃを下回る１．３５ｇ／ｃｃである。低合剤密度により電池容量が低く、また、活物質粒子同士、及び、活物質と負極集電体との電気的接触が充分でないことにより、充放電サイクル性能も低下している。
したがって、「リチウム過剰型」の正極活物質と組み合わせる負極活物質がハードカーボンを含み、Ｓｉ系物質を適量含んでいても、負極の合剤密度が１．３９〜１．５４ｇ／ｃｃの範囲外であると、十分な充放電サイクル性能が得られない。
【０１０３】
これに対して、負極活物質がハードカーボンを含み、Ｓｉ系物質の混合量が０．６〜１．９質量％であり、負極合剤密度が１．３９〜１．５４ｇ／ｃｃである実施例１〜１１では、「リチウム過剰型」正極活物質の高容量性を活かしつつ、良好な充放電サイクル性能を奏している。
【０１０４】
比較例１３は、従来の「ＬｉＭｅＯ２型」活物質を有する正極と本発明の負極とを組み合わせた電池であるから、高容量が得られない。
【０１０５】
（符号の説明）
１  リチウム二次電池
２  電極群
３  電池容器
４  正極端子
４’正極リード
５  負極端子
５’負極リード
２０  蓄電ユニット
３０  蓄電装置
【産業上の利用可能性】
【０１０６】
以上のとおり、本発明は、高い容量性能と、良好な充放電サイクル性能を有するリチウム二次電池を提供することができるから、携帯機器用はもちろんのこと、ハイブリッド自動車用、電気自動車用電池としての利用が可能である。
【図１】
0006600944.tif 000003
【図２】
0006600944.tif 000004
【図３】
0006600944.tif 000005
【図４】
0006600944.tif 000006